(57)【特許請求の範囲】
【請求項１】
電線が挿通される金属パイプと、
該金属パイプの外表面を覆う樹脂塗膜とを有し、
該樹脂塗膜は、
ガラス転移点が４０℃以上、及び、水蒸気透過係数が２６０ｇ・ｍｍ／ｍ2・２４ｈｒ以下のうち少なくとも一方を満たしており、
厚さが３０μｍ以上である、電線保護部材。
【請求項２】
上記樹脂塗膜は、アクリル樹脂、メタクリル樹脂、ウレタンアクリル樹脂及びエポキシアクリル樹脂のうちいずれかの樹脂の架橋体を含んでいる、請求項１に記載の電線保護部材。
【請求項３】
上記樹脂塗膜は、上記金属パイプとは異なる色調を有している、請求項１または２に記載の電線保護部材。
【請求項４】
請求項１〜３のいずれか１項に記載された電線保護部材と、
該電線保護部材の上記金属パイプ内に挿通された電線とを有する、ワイヤーハーネス。
【発明の詳細な説明】
【技術分野】
【０００１】
本発明は、電線保護部材及び電線保護部材を有するワイヤーハーネスに関する。
【背景技術】
【０００２】
自動車等の車両に配索されるワイヤーハーネスは、電線と、電線を保護するための電線保護部材とを有している。電線保護部材には、例えば、バッテリーとエンジンとを接続する電線等の高圧電線が挿通されることがある。
【０００３】
この種の電線保護部材は、アルミニウム製のパイプから構成されていることが多い。また、電線保護部材の表面は、ワイヤーハーネスの配索作業や取り外し作業等の際に高圧電線が挿通されていることを視認できるように、特定の色に着色されている。例えば、特許文献１及び特許文献２には、パイプ本体の外表面の一部に、塗料やテープ等の着色剤を用いて識別マークを形成する技術が記載されている。
【先行技術文献】
【特許文献】
【０００４】
【特許文献１】特開２０１４−５０２６７号公報
【特許文献２】特開２０１４−５０２６８号公報
【発明の概要】
【発明が解決しようとする課題】
【０００５】
識別マークは、電線保護部材の外表面に配置されているため、使用中に雨や結露等の水分に曝されることがある。従来の識別マークは、水分に曝されると、識別マークを構成する塗料等と金属パイプとの接着性が低下し、割れや膨れ、あるいは金属パイプからの剥離が比較的短期間に起きるという問題がある。
【０００６】
本発明は、かかる背景に鑑みてなされたものであり、長期間に亘って樹脂塗膜の割れや膨れ、金属パイプからの剥離の発生を抑制できる電線保護部材及び該電線保護部材を有するワイヤーハーネスを提供しようとするものである。
【課題を解決するための手段】
【０００７】
本発明の一態様は、電線が挿通される金属パイプと、
該金属パイプの外表面を覆う樹脂塗膜とを有し、
該樹脂塗膜は、
ガラス転移点が４０℃以上、及び、水蒸気透過係数が２６０ｇ・ｍｍ／ｍ2・２４ｈｒ以下のうち少なくとも一方を満たしており、
厚さが３０μｍ以上である、電線保護部材にある。
【発明の効果】
【０００８】
上記電線保護部材は、ガラス転移点が４０℃以上、及び、水蒸気透過係数が２６０ｇ・ｍｍ／ｍ2・２４ｈｒ以下のうち少なくとも一方を満たしており、厚さが３０μｍ以上である上記樹脂塗膜を有している。上記樹脂塗膜は、ガラス転移点及び水蒸気透過係数のうち少なくとも一方を上記特定の範囲とした上で、その厚さを上記特定の範囲とすることにより、水分との接触による上記金属パイプへの接着性の低下を抑制することができる。その結果、長期間に亘って樹脂塗膜の割れや膨れ、金属パイプからの剥離の発生を抑制することができる。このような効果は、後述する実験例からも明らかである。
【図面の簡単な説明】
【０００９】
【図１】実施例における、電線保護部材の斜視図。
【発明を実施するための形態】
【００１０】
上記電線保護部材において、金属パイプは、ワイヤーハーネスの軽量化の観点から、通常、アルミニウムまたはアルミニウム合金から構成されている。
【００１１】
金属パイプの外表面を覆う樹脂塗膜は、ガラス転移点が４０℃以上、及び、水蒸気透過係数が２６０ｇ・ｍｍ／ｍ2・２４ｈｒ以下のうち少なくとも一方を満たしている。樹脂塗膜の表面に付着した水分は、樹脂塗膜の内部に拡散しつつ浸透する。そして、水分が樹脂塗膜と金属パイプとの界面に到達すると、樹脂塗膜と金属パイプとの接着性を低下させる原因となる。
【００１２】
これに対し、ガラス転移点が４０℃以上である樹脂塗膜は、比較的高い架橋密度を有しているため、樹脂塗膜の内部への水分の浸透を抑制することができる。水分の浸透をより抑制する観点からは、ガラス転移点は、４３℃以上であることが好ましく、４７℃以上であることがより好ましく、５０℃以上であることが更に好ましい。
【００１３】
また、水蒸気透過係数が２６０ｇ・ｍｍ／ｍ2・２４ｈｒ以下である樹脂塗膜も、上記と同様に、樹脂塗膜の内部への水分の浸透を抑制することができる。水分の浸透をより抑制する観点からは、水蒸気透過係数が、２５０ｇ・ｍｍ／ｍ2・２４ｈｒ以下であることが好ましく、２４０ｇ・ｍｍ／ｍ2・２４ｈｒ以下であることがより好ましく、２３０ｇ・ｍｍ／ｍ2・２４ｈｒ以下であることが更に好ましい。
【００１４】
また、樹脂塗膜の厚さは３０μｍ以上とする。樹脂塗膜の厚さを３０μｍ以上とすることにより、樹脂塗膜と金属パイプとの界面に到達する水分の量を低減することができる。界面に到達する水分の量をより低減する観点からは、樹脂塗膜の厚さを３５μｍ以上とすることが好ましく、４０μｍ以上とすることがより好ましく、５０μｍ以上とすることがさらに好ましい。
【００１５】
界面に到達する水分の量をより低減する観点からは、樹脂塗膜の厚さが厚い方が好ましい。しかし、樹脂塗膜の厚さが過度に厚くなると、塗料の使用量が多くなり、コストアップを招くおそれがある。塗料の使用量を低減する観点からは、樹脂塗膜の厚さを１００μｍ以下とすることが好ましく、９５μｍ以下とすることがより好ましく、８０μｍ以下とすることがさらに好ましい。
【００１６】
以上のように、樹脂塗膜におけるガラス転移点及び水蒸気透過係数のうち少なくとも一方を上記特定の範囲とすることにより、樹脂塗膜の内部への水分の浸透を抑制することができる。そして、樹脂塗膜の厚さを上記特定の範囲とすることにより、樹脂塗膜と金属パイプとの界面に到達する水分の量を低減することができる。従って、ガラス転移点及び水蒸気透過係数のうち少なくとも一方を上記特定の範囲とした上で、その厚さを上記特定の範囲とすることにより、水分との接触による樹脂塗膜と金属パイプとの接着性の低下を抑制することができる。
【００１７】
上記樹脂塗膜は、例えば、架橋性樹脂を含む塗料を金属パイプの外表面に塗布した後、架橋性樹脂を架橋させることにより形成することができる。架橋性樹脂としては、例えば、エポキシ樹脂、ポリエステル樹脂、アクリル樹脂、メタクリル樹脂、エポキシアクリル樹脂、ウレタンアクリル樹脂、ポリアミド樹脂及びシリコーン樹脂等を用いることができる。
【００１８】
樹脂塗膜は、アクリル樹脂、メタクリル樹脂、ウレタンアクリル樹脂及びエポキシアクリル樹脂のうちいずれかの樹脂の架橋体を含んでいることが好ましい。この場合には、樹脂塗膜のガラス転移点をより容易に上昇させることができる。また、この場合には、樹脂塗膜の耐熱性をより高くすることができるとともに、樹脂塗膜をより剥離しにくくすることができる。
【００１９】
また、樹脂塗膜は、紫外線硬化型の塗料から構成されていることが好ましい。この場合には、金属パイプに塗布した塗料を迅速に硬化させることができる。その結果、電線保護部材の生産性をより向上させることができる。
【００２０】
樹脂塗膜は、例えばオレンジ色等の、金属パイプの地色とは異なる色を呈していてもよい。この場合には、例えば、ワイヤーハーネスの配索作業や取り外し作業等において、上記電線保護部材内に高圧電線が挿通されていることを容易に視認することができる。
【００２１】
ワイヤーハーネスは、上記電線保護部材と、電線保護部材内に挿通された電線とを有している。ワイヤーハーネスは、１個の電線保護部材を有していてもよく、複数個の電線保護部材を有していてもよい。
【００２２】
また、電線保護部材内に挿通される電線の本数は特に限定されることは無く、用途に応じて１本あるいは複数本の電線を電線保護部材内に挿通することができる。
【００２３】
上記の構成を有するワイヤーハーネスは、例えば電気自動車やハイブリッド自動車における、電力変換装置とバッテリーとの間、あるいは電力変換装置とモータとの間等を接続する用途に好適に用いることができる。
【実施例】
【００２４】
（実施例）
上記電線保護部材の実施例について、図１を用いて説明する。電線保護部材１は、電線が挿通される金属パイプ２と、金属パイプ２の外表面を覆う樹脂塗膜３とを有している。樹脂塗膜３は、ガラス転移点が４０℃以上、及び、水蒸気透過係数が２６０ｇ・ｍｍ／ｍ2・２４ｈｒ以下のうち少なくとも一方を満たしており、厚さが３０μｍ以上である。
【００２５】
図には示さないが、本例の電線保護部材１は、内部に電線を挿通することにより、ワイヤーハーネスとして構成することができる。ワイヤーハーネスは、例えば電気自動車やハイブリッド自動車における、電力変換装置とバッテリーとの間、あるいは電力変換装置とモータとの間等を接続する用途に好適に用いることができる。
【００２６】
本例の金属パイプ２は、アルミニウム合金からなる円筒状の直管である。なお、金属パイプ２は、ワイヤーハーネスの配索形態に応じて適宜屈曲されていてもよい。
【００２７】
図１に示すように、金属パイプ２の外表面は、樹脂塗膜３により覆われている。また、樹脂塗膜３は、オレンジ色を呈している。これにより、電線保護部材１が車両に取り付けられた状態において、その内部に高圧電線が挿通されていることを視認することができる。本例の樹脂塗膜３は、例えば、紫外線硬化型の樹脂塗料を金属パイプの外表面に塗布した後、紫外線を照射して硬化させることにより形成することができる。なお、樹脂塗料としては、アクリル樹脂塗料、メタクリル樹脂塗料またはエポキシアクリル樹脂塗料などを用いることができる。
【００２８】
本例の電線保護部材１は、ガラス転移点が４０℃以上、及び、水蒸気透過係数が２６０ｇ・ｍｍ／ｍ2・２４ｈｒ以下のうち少なくとも一方を満たしており、厚さが３０μｍ以上である樹脂塗膜３を有している。それ故、水分との接触による樹脂塗膜３と金属パイプ２との接着性の低下を抑制することができる。その結果、長期間に亘って樹脂塗膜３の割れや膨れ、金属パイプ２からの剥離の発生を抑制することができる。
【００２９】
（実験例）
本例は、種々の樹脂塗料から構成された樹脂塗膜３と金属パイプ２との接着性を評価した例である。本例において用いた樹脂塗料は、以下の通りである。なお、いずれの樹脂塗料も、紫外線硬化型のアクリル樹脂塗料である。
【００３０】
＜樹脂塗料＞
・樹脂塗料Ａ：株式会社スリーボンド製  品番「ＴＢ３００６Ｄ」
・樹脂塗料Ｂ：株式会社スリーボンド製  品番「ＴＢ３０１３Ｑ」
・樹脂塗料Ｃ：株式会社スリーボンド製  品番「ＴＢ３０１７Ｆ」
【００３１】
＜樹脂塗膜の物性評価＞
［ガラス転移点］
各樹脂塗料を平板に塗布した後、紫外線を照射して硬化させ、樹脂塗膜３を形成した。平板から剥離した樹脂塗膜３を測定片として、動的粘弾性測定を行った。そして、動的粘弾性測定により得られたｔａｎδ−温度Ｔ曲線のピーク温度をガラス転移点とした。各樹脂塗膜３のガラス転移点は、表１〜表３に示したとおりであった。
【００３２】
なお、動的粘弾性測定の詳細な測定条件は、以下の通りであった。
・測定周波数  １Ｈｚ
・測定温度    −４０〜１５０℃
・昇温速度    ３℃／分
・測定ひずみ  １％
【００３３】
［水蒸気透過係数］
上記と同様の方法により形成した樹脂塗膜３を平板から剥離し、試料とした。この試料を用い、ＪＩＳ  Ｚ０２０８に規定されるカップ法により、水蒸気透過度の測定を行った。そして、得られた水蒸気透過度に試料の厚みを乗じて水蒸気透過係数を算出した。各樹脂塗膜３の水蒸気透過係数は、表１〜表３に示したとおりであった。なお、測定温度は８０℃とした。
【００３４】
＜金属パイプ２との接着性評価＞
アルミニウム合金製の金属パイプ２の表面が表１〜表３に示す樹脂塗膜３により覆われた電線保護部材１（試験体１〜９）を作製した。この試験体を１００℃の温水中に３０時間浸漬し、樹脂塗膜３に水分を浸透させた。３０時間後、温水から取り出した試験体を用いて碁盤目試験を行った。
【００３５】
碁盤目試験は、具体的には以下の手順により行った。まず、カッターナイフを用いて試験体の樹脂塗膜３に格子状の切込みを入れ、正方形状を呈する樹脂塗膜３の小片を１００個作製した。次に、格子状の切込みを入れた部分に粘着テープ（ニチバン株式会社製包装用セロハン粘着テープ  Ｎｏ．４０５）を貼り付けた。そして、粘着テープを試験体から剥離したときに粘着テープに付着した小片の個数を数えた。その結果を表１〜表３に示した。なお、各小片の１辺の長さは１ｍｍとした。
【００３６】
【表１】
0006443321.tif 000002
【００３７】
【表２】
0006443321.tif 000003
【００３８】
【表３】
0006443321.tif 000004
【００３９】
表１〜表３に示すように、試験体１及び試験体４は、ガラス転移点が４０℃以上、及び、水蒸気透過係数が２６０ｇ・ｍｍ／ｍ2・２４ｈｒ以下のうち少なくとも一方を満たしており、厚さが３０μｍ以上である樹脂塗膜３を有していた。そのため、接着性評価において金属パイプ２から樹脂塗膜３の小片が剥離せず、優れた接着性を示した。
【００４０】
一方、試験体２〜３及び５〜６は、樹脂塗膜３の厚さが３０μｍ未満であったため、接着性評価において金属パイプ２から樹脂塗膜３の小片が剥離した。試験体１〜６の比較から、樹脂塗膜３の厚さが薄くなるほど接着性評価において金属パイプ２から剥離する小片の数が多くなり、水分の浸透によって接着性が低下したことが理解できる。
【００４１】
試験体７〜９は、ガラス転移点が４０℃以上、及び、水蒸気透過係数が２６０ｇ・ｍｍ／ｍ2・２４ｈｒ以下のいずれも満たしていない樹脂塗膜３を有していたため、いずれの膜厚においても接着性評価において金属パイプ２から樹脂塗膜３の小片が剥離した。
【００４２】
以上の結果から、ガラス転移点及び水蒸気透過係数のうち少なくとも一方を上記特定の範囲とした上で、その厚さを上記特定の範囲とすることにより、樹脂塗膜３の内部への水分の浸透を抑制し、長期間に亘って樹脂塗膜３の割れや膨れ、金属パイプ２からの剥離の発生を抑制できることが十分に理解できる。
【００４３】
なお、本発明は、上述した実施例及び実験例の態様に限定されることは無く、その趣旨を損なわない範囲で適宜構成を変更することができる。
【符号の説明】
【００４４】
１  電線保護部材
２  金属パイプ
３  樹脂塗膜
【図１】
0006443321.tif 000005